(57)【要約】  溶融金属上に浮かせた溶融ガラスに対し、該溶融ガラスに接触する接触部に囲まれた非接触部を有する型を溶融ガラスに押し付け、溶融ガラスを冷却することでガラス成形体を得る。
2014112485.tif 000002
【特許請求の範囲】
【請求項１】
液状物質よりも比重の軽い溶融物質を該液状物質上に浮かせ、該溶融物質に接触する接触部に囲まれた非接触部を有する型を前記溶融物質に押し付け、前記溶融物質を冷却することで成形体を得ることを特徴とする成形体の製造方法。
【請求項２】
溶融金属上に浮かせた溶融ガラスに対し、該溶融ガラスに接触する接触部に囲まれた非接触部を有する型を前記溶融ガラスに押し付け、前記溶融ガラスを冷却することでガラス成形体を得ることを特徴とするガラス成形体の製造方法。
【請求項３】
溶融金属上に浮かせた溶融ガラスに対し、該溶融ガラスに接触する接触部に囲まれた中空部を有する型を前記溶融ガラスに押し付け、前記溶融ガラスを冷却することでガラス成形体を得ることを特徴とするガラス成形体の製造方法。
【請求項４】
溶融金属上に浮かせた溶融ガラスに対し、側壁に囲繞された開口部を一端側に有し他端側が閉塞された型を前記側壁が前記溶融ガラスと接するように前記溶融ガラスに押し付け、前記溶融ガラスを冷却することでガラス成形体を得ることを特徴とするガラス成形体の製造方法。
【請求項５】
ガラスの粘度が１０７〜１０９Ｐａ・ｓである範囲内において、前記型を前記溶融ガラスに押し付けることを特徴とする請求項２〜４のいずれか１項に記載のガラス成形体の製造方法。
【請求項６】
前記型の自重によって前記型を前記溶融ガラスに押し付けるか、若しくは、該自重に加えて押付力を付与することで前記型を前記溶融ガラスに押し付けることを特徴とする請求項２〜５のいずれか１項に記載のガラス成形体の製造方法。
【請求項７】
溶融ガラスを溶融金属上に浮かせてガラスリボンを成形する成形工程と、前記ガラスリボンを徐冷する徐冷工程と、を有するガラス成形体の製造方法であって、
前記成形工程において、該溶融ガラスに接触する接触部に囲まれた中空部を有する型を前記溶融ガラスに押し付けることにより、成形されたガラスリボンを得ることを特徴とするガラス成形体の製造方法。
【請求項８】
溶融ガラスを溶融金属上に浮かせてガラスリボンを成形する成形工程と、前記ガラスリボンを徐冷する徐冷工程と、を有するガラス成形体の製造方法であって、
前記成形工程において、側壁に囲繞された開口部を一端側に有し他端側が閉塞された型を前記側壁が前記溶融ガラスと接するように前記溶融ガラスに押し付けることにより、成形されたガラスリボンを得ることを特徴とするガラス成形体の製造方法。
【請求項９】
ガラスの粘度が１０７〜１０９Ｐａ・ｓである範囲内において、前記型を前記溶融ガラスに押し付けることを特徴とする請求項７又は８に記載のガラス成形体の製造方法。
【請求項１０】
前記型の自重によって前記型を前記溶融ガラスに押し付けるか、若しくは、該自重に加えて押付力を付与することで前記型を前記溶融ガラスに押し付けることを特徴とする請求項７〜９のいずれか１項に記載のガラス成形体の製造方法。
【発明の詳細な説明】
【技術分野】
【０００１】
本発明は、成形体の製造方法及びガラス成形体の製造方法に関する。
【背景技術】
【０００２】
近年、携帯電話、携帯情報端末（ＰＤＡ）、タブレットＰＣ等のディスプレイ装置が普及している。ディスプレイ装置の前面には、化学強化ガラスがカバーガラスとして取り付けられており、液晶ディプレイ（ＬＣＤ）を保護する機能とともに、意匠性を高める機能を有している。このカバーガラスとしては、これまで平坦な板ガラスが用いられているが、意匠性を高めることを考慮すると、平坦な板ガラスの一部、例えば、平面部を囲う外縁部を曲面状に折り曲げて、カバーガラスが筐体の一部をなすように成形することなどが考えられる。【０００３】
板ガラスを成形する方法としては、プレス成形が一般的に知られている。特許文献１には、加熱炉にて軟化点近くまで加熱された板ガラスを搬送ローラによって水平状態のまま上型と下型との間の成形部まで移送し、上型と下型の間で曲げ成形するようにした成形装置が開示されている。
【先行技術文献】
【特許文献】
【０００４】
【特許文献１】日本国特開昭６１−９１０２５号公報
【発明の概要】
【発明が解決しようとする課題】
【０００５】
しかしながら、上型と下型の間で板ガラスを曲げ成形する場合、板ガラスが上型と下型に接触するため上型と下型の凹凸が板ガラスに転写し、平滑な表面を得ることができないという課題があった。【０００６】
上型と下型の凹凸を抑制するためには、上型と下型のメンテナンスが必要であり、メンテナンスコストが嵩むという課題があった。また、このプレス成形されたガラス表面を平滑にするためには、プレス成形後の板ガラスを研磨等により表面処理する必要があり、生産性が悪いという課題があった。なお、この上記課題は、ガラスに限らず、樹脂材料等においても同様に発生し得るものである。【０００７】
そこで、本発明は、型の表面形状に影響を受けない成形体を製造する成形体の製造方法及びガラス成形体の製造方法を提供することを目的とする。
【課題を解決するための手段】
【０００８】
本発明は、以下の態様を提供するものである。
（１）  液状物質よりも比重の軽い溶融物質を該液状物質上に浮かせ、該溶融物質に接触する接触部に囲まれた非接触部を有する型を前記溶融物質に押し付け、前記溶融物質を冷却することで成形体を得ることを特徴とする成形体の製造方法。
（２）  溶融金属上に浮かせた溶融ガラスに対し、該溶融ガラスに接触する接触部に囲まれた非接触部を有する型を前記溶融ガラスに押し付け、前記溶融ガラスを冷却することでガラス成形体を得ることを特徴とするガラス成形体の製造方法。
（３）  溶融金属上に浮かせた溶融ガラスに対し、該溶融ガラスに接触する接触部に囲まれた中空部を有する型を前記溶融ガラスに押し付け、前記溶融ガラスを冷却することでガラス成形体を得ることを特徴とするガラス成形体の製造方法。
（４）  溶融金属上に浮かせた溶融ガラスに対し、側壁に囲繞された開口部を一端側に有し他端側が閉塞された型を前記側壁が前記溶融ガラスと接するように前記溶融ガラスに押し付け、前記溶融ガラスを冷却することでガラス成形体を得ることを特徴とするガラス成形体の製造方法。
（５）  ガラスの粘度が１０７〜１０９Ｐａ・ｓである範囲内において、前記型を前記溶融ガラスに押し付けることを特徴とする（２）〜（４）のいずれかに記載のガラス成形体の製造方法。
（６）  ６００℃〜８００℃の温度範囲内において、前記型を前記溶融ガラスに押し付けることを特徴とする（２）〜（４）のいずれかに記載のガラス成形体の製造方法。
（７）  前記型の自重によって前記型を前記溶融ガラスに押し付けるか、若しくは、該自重に加えて押付力を付与することで前記型を前記溶融ガラスに押し付けることを特徴とする（２）〜（６）のいずれかに記載のガラス成形体の製造方法。
（８）  溶融ガラスを溶融金属上に浮かせてガラスリボンを成形する成形工程と、前記ガラスリボンを徐冷する徐冷工程と、を有するガラス成形体の製造方法であって、
前記成形工程において、該溶融ガラスに接触する接触部に囲まれた中空部を有する型を前記溶融ガラスに押し付けることにより、成形されたガラスリボンを得ることを特徴とするガラス成形体の製造方法。
（９）  溶融ガラスを溶融金属上に浮かせてガラスリボンを成形する成形工程と、前記ガラスリボンを徐冷する徐冷工程と、を有するガラス成形体の製造方法であって、
前記成形工程において、側壁に囲繞された開口部を一端側に有し他端側が閉塞された型を前記側壁が前記溶融ガラスと接するように前記溶融ガラスに押し付けることにより、成形されたガラスリボンを得ることを特徴とするガラス成形体の製造方法。
（１０）  ガラスの粘度が１０７〜１０９Ｐａ・ｓである範囲内において、前記型を前記溶融ガラスに押し付けることを特徴とする（８）又は（９）に記載のガラス成形体の製造方法。
（１１）  ６００℃〜８００℃の温度範囲内において、前記型を前記溶融ガラスに押し付けることを特徴とする（８）〜（１０）のいずれかに記載のガラス成形体の製造方法。
（１２）  前記型の自重によって前記型を前記溶融ガラスに押し付けるか、若しくは、該自重に加えて押付力を付与することで前記型を前記溶融ガラスに押し付けることを特徴とする（８）〜（１１）のいずれかに記載のガラス成形体の製造方法。
【発明の効果】
【０００９】
上記（１）に記載の成形体の製造方法によれば、成形中、溶融物質のボトム面は液状物質に接し、トップ面は型の非接触部に対応して成形雰囲気にさらされており、製品としての使用部分は両面ともに型と接触しない。そのため、上型と下型の表面形状に影響されず平滑な表面形状を有する成形体を得ることができる。また、上型と下型のメンテナンスも不要であり、プレス成形後の成形体の表面処理を省略することもでき、生産性が高く、製造コストを低減させることができる。【００１０】
上記（２）〜（４）に記載のガラス成形体の製造方法によれば、成形中、溶融ガラスのボトム面は溶融金属に接し、トップ面は型の非接触部、中空部又は開口部に対応して成形雰囲気にさらされており、製品としての使用部分は両面ともに型と接触しない。そのため、上型と下型の表面形状に影響されず平滑な表面形状を有するガラス成形体を得ることができる。また、上型と下型のメンテナンスも不要であり、プレス成形後のガラス成形体の表面処理を省略することもでき、生産性が高く、製造コストを低減させることができる。【００１１】
また、上記（８）及び（９）に記載のガラス成形体の製造方法によれば、上記（３）及び（４）に記載の効果に加えて、オンライン上でガラス成形体を成形することで、一度冷却したガラスを再加熱する必要はなく、生産工程を大幅に簡略化することができる。
【図面の簡単な説明】
【００１２】
【図１】図１（ａ）〜（ｅ）は本発明の一実施形態のガラス成形体の製造方法の各工程を説明する説明図である。
【図２】図２（Ａ）,（Ｂ）は本発明の一実施形態のガラス成形体の製造方法の各工程を説明する説明図である。
【図３】型の一実施形態である中空型の斜視図である。
【図４】ガラス製造装置のフロートバスに設けられた押圧装置を模式的に示す模式図である。
【図５】図４のＡ−Ａ線断面図である。
【図６】実施例で製造されたガラス成形体の写真を示す図である。
【図７】型の他の実施形態である有底型の斜視図である。
【発明を実施するための形態】
【００１３】
先ず、本発明の成形体の製造方法の一実施形態としてガラス成形体の製造方法について図面に基づいて説明する。本実施形態のガラス成形体の製造方法は、溶融金属上に浮かせた溶融ガラスに対し、該溶融ガラスに接触する接触部に囲まれた非接触部を有する型を該溶融ガラスに押し付け、該溶融ガラスを冷却することでガラス成形体を製造するものである。図１は、本発明の一実施形態のガラス成形体の製造方法の各工程を説明する説明図であり、（ａ）は溶融金属浴内の溶融金属上に溶融ガラスを浮かせた状態を示す図であり、（ｂ）は溶融ガラス上に中空型を配置した状態を示す図であり、（ｃ）は中空型を押圧した状態を示す図であり、（ｄ）は押圧中にガラスが変形する状態を示す図であり、（ｅ）は溶融金属浴から中空型のみを取り出した状態を示す図である。
【００１４】
図１（ａ）に示すように、先ず、温度制御が可能な加温装置内の溶融金属浴１０を加温して溶融錫等の溶融金属１１上に溶融状態のガラス２０（以下、溶融ガラスとも呼ぶ。）を浮かせる。溶融金属浴内温度は、軟化点近傍、例えば、８００℃に設定される。
【００１５】
続いて、図１（ｂ）に示すように、溶融金属１１上の溶融ガラス２０上に中空型１２を配置する。中空型１２は、成形温度において耐熱性を有する材料、例えば、金属、セラミック、カーボン等から構成される。本実施形態では、図３に示す円筒状の中空型を例示して説明する。中空型１２は、溶融ガラス２０と接触する環状部１２ａの内部が円柱状にくりぬかれた中空部１２ｂとなっており、環状部１２ａ以外の領域が溶融ガラス２０の変形の前後において、溶融ガラス２０と接触しないように構成されている。中空部１２ｂは、例えば、円形状、楕円形状、三角形状、矩形形状等、成形するガラスの形状に対応するようにその形状が決められており、中空部１２ｂに対応するガラス部分（以下で説明する、成形領域２１、境界領域２３）が製品としてのガラス成形体２５を構成することとなる。
【００１６】
続いて、図１（ｃ）に示すように、溶融ガラス２０上の中空型１２を溶融金属１１に向けて下方に押圧する。溶融ガラス２０の上面が溶融金属１１に埋没しないように押圧することで、溶融ガラス２０は、溶融金属１１中に押し込まれる。押圧力は、溶融ガラスの厚さ、粘度、成形するガラス成形体の形状に応じて設定され、中空型１２の自重により押圧するように中空型１２の重さを適宜設定してもよく、中空型１２の自重に加えて、押圧力を付与してもよい。図１（ｃ）の白抜きの矢印は押圧力を示し、黒い矢印は溶融ガラス２０の深さに応じて溶融ガラス２０の下面に作用する浮力を示している。押圧中、溶融金属浴内温度は、例えば、８００℃から６００℃へと降下させる。また、このときの溶融ガラス２０の粘度は、１０７〜１０９Ｐａ・ｓの範囲内であることが好ましい。
【００１７】
図１（ｃ）の状態から所定時間が経過すると、図１（ｄ）に示すように、中空型１２の中空部１２ｂに対応する溶融ガラス２０の下面に作用する浮力により、溶融ガラス２０の成形領域２１及び環状部１２ａの外側に位置するガラスが上方に凸となるように変形する。最終的に、中空型１２の環状部１２ａに対応する接触領域２２と成形領域２１の境界領域２３が凸状に湾曲し、中空部１２ｂ中央に対応する成形領域２１は平坦となる。この境界領域２３の湾曲形状は、ガラスの粘性、板厚に応じて形状が異なり、例えば、ガラスの粘性が低い状態で、且つ、ガラスの板厚が薄い場合、境界領域２３は環状部１２ａに沿って鋭く湾曲し、反対に、ガラスの粘性が高い状態で、且つ、ガラスの板厚が厚い場合、境界領域２３は環状部１２ａに沿って緩やかに湾曲する。
【００１８】
そして、ガラスの温度が降下して固化した状態で、図１（ｅ）に示すように、中空型１２を取り出すことで、中空型１２の環状部１２ａに対応する接触領域２２が窪み、接触領域２２から凸状に湾曲した境界領域２３を経て中空部１２ｂ中央に対応する成形領域２１が平坦となった曲面ガラスであるガラス成形体２５が得られる。なお、中空型１２は、環状部１２ａの表面粗さを粗くして溶融ガラス２０との接触面積を大きくすることで、中空型１２とともにガラス成形体２５を取り出すこともできる。ガラス成形体２５は、冷却後、接触領域２２が切り取られて、最終的な形状となる。
【００１９】
ガラス成形体２５は、成形後、化学強化処理が行われてもよい。化学強化は、例えば、３８０℃〜４５０℃の硝酸カリウム（ＫＮＯ３）溶融塩にガラスを０．１〜２０ｈｒ浸漬させることで行われるが、硝酸カリウム（ＫＮＯ３）溶融塩の温度や、浸漬時間、溶融塩等を変更することで、化学強化の入り方を調整することができる。化学強化することでガラス表面には圧縮応力層が形成され、内部に引張応力層が形成される。
【００２０】
このようにして製造されたガラス成形体２５は、ボトム面が溶融金属１１に接し、トップ面は中空型１２の中空部１２ｂに対応して成形雰囲気にさらされており、製品としての使用部分である成形領域２１及び境界領域２３は両面ともに中空型１２と接触しない。そのため、従来のように、上型と下型の表面形状に影響されず平滑な表面形状を有するガラス成形体２５を得ることができる。また、従来行っていた上型と下型のメンテナンスも不要となり、プレス成形後のガラス成形体の表面処理を省略することもでき、生産性が高く、製造コストを低減させることができる。
【００２１】
また、上記実施形態で説明したガラス成形の成形速度と押し込み速度を制御することで、より高さ方向に大きく変形させることもできる。例えば、図２（Ａ）（ｄ１）に示すように、変形した溶融ガラス２０の縁から溶融金属１１が入ってこないように、中空型１２をゆっくり徐々に押し下げることで（図２（Ｂ）（ｄ２））、より高さのあるガラス成形体２５を形成することができる。中空型１２によって沈められた溶融金属１１の（体積部分の）重量が、中空型１２に作用する反力と等しく、この反力が成形圧力となるため、溶融ガラス２０の面積を十分大きくしておくことで溶融ガラス２０全体が押し下げられることが抑制される。高粘性のガラスの成形速度は遅いので、粘性が高くなればなるほど押し下げ速度も遅くなる。
【００２２】
このガラス成形体２５の製造に用いられる溶融ガラス２０は、フロート法、フュージョン法等の製造方法で製造されたガラス板を加温して再度、溶融状態にしてもよく、ガラス原料を溶解した溶融ガラスを用いてもよい。また、フロート法に用いられるガラス製造装置内に組み込むことで、オンライン上で成形を行うこともできる。
【００２３】
ガラス２０としては、ソーダライムガラス、アルミノシリケートガラスなどが使用され得る。
【００２４】
アルミノシリケートガラスとしては、例えば以下の組成のガラスが使用される。
（ｉ）モル％で表示した組成で、ＳｉＯ２を５０〜８０％、Ａｌ２Ｏ３を２〜２５％、Ｌｉ２Ｏを０〜１０％、Ｎａ２Ｏを０〜１８％、Ｋ２Ｏを０〜１０％、ＭｇＯを０〜１５％、ＣａＯを０〜５％およびＺｒＯ２を０〜５％を含むガラス。ここで、たとえば「Ｋ２Ｏを０〜１０％含む」とはＫ２Ｏは必須ではないが１０％までの範囲で、かつ、本発明の目的を損なわない範囲で含んでもよい、の意である。
（ｉｉ）モル％で表示した組成が、ＳｉＯ２を５０〜７４％、Ａｌ２Ｏ３を１〜１０％、Ｎａ２Ｏを６〜１４％、Ｋ２Ｏを３〜１１％、ＭｇＯを２〜１５％、ＣａＯを０〜６％およびＺｒＯ２を０〜５％含有し、ＳｉＯ２およびＡｌ２Ｏ３の含有量の合計が７５％以下、Ｎａ２ＯおよびＫ２Ｏの含有量の合計が１２〜２５％、ＭｇＯおよびＣａＯの含有量の合計が７〜１５％であるガラス。
（ｉｉｉ）モル％で表示した組成が、ＳｉＯ２を６８〜８０％、Ａｌ２Ｏ３を４〜１０％、Ｎａ２Ｏを５〜１５％、Ｋ２Ｏを０〜１％、ＭｇＯを４〜１５％およびＺｒＯ２を０〜１％含有するガラス。
（ｉｖ）モル％で表示した組成が、ＳｉＯ２を６７〜７５％、Ａｌ２Ｏ３を０〜４％、Ｎａ２Ｏを７〜１５％、Ｋ２Ｏを１〜９％、ＭｇＯを６〜１４％およびＺｒＯ２を０〜１．５％含有し、ＳｉＯ２およびＡｌ２Ｏ３の含有量の合計が７１〜７５％、Ｎａ２ＯおよびＫ２Ｏの含有量の合計が１２〜２０％であり、ＣａＯを含有する場合その含有量が１％未満であるガラス。
【００２５】
また、ガラス２０は、板厚が１．５ｍｍ以下が好ましく、０．３〜１．１ｍｍがより好ましい。
【００２６】
図４、５は、オンライン上で押圧成形を行う際のガラス製造装置の例を示す図である。
ガラス製造装置３０は、ガラスの原料を溶解する溶解炉（図示せず）と、溶解された溶融ガラスを溶融錫上に浮かせて平坦なガラスリボンＧを成形するフロートバス３１と、ガラスリボンＧをフロートバス３１から引き出した後に、ガラスリボンＧの温度を徐々に下げることで徐冷する徐冷炉３３と、を備えて構成される。
【００２７】
溶融錫が湛えられたフロートバス３１には、押圧装置４０が設けられている。フロートバス３１では、例えば、電気ヒータＨにより、その出力が制御された熱量をフロートバス３１内の必要位置に供給して、搬送されるガラスリボンＧをゆっくり冷却しながら所望の大きさ及び板厚に成形して徐冷炉３３へ排出している。
【００２８】
押圧装置４０は、このフロートバス３１内のガラスの粘度が１０７〜１０９Ｐａ・ｓである範囲内となる領域にガラスリボンＧのトップ面と対向するように配置される。押圧装置４０には、フロートバス３１の側壁３１ａから延びる少なくとも２本の支持軸４２が上流側と下流側に所定の間隔をあけて回転可能に配置されており、この２本の支持軸４２に巻き掛けられた無端ベルト４３上に、格子状の接触部により形成される複数の中空部４４が幅方向及び搬送方向に並んだ押圧型４５が複数設けられている。このように構成された押圧装置４０では、２本の支持軸４２が回転することで、無端ベルト４３が回動し、押圧型４５が所定の押圧力で溶融ガラスを押圧し、溶融ガラスの搬送とともに押圧型４５が移動することで、溶融ガラスが押圧されながら冷却される。これにより、中空型１２の環状部１２ａに対応する接触領域２２と成形領域２１の境界領域２３が凸状に湾曲し、中空部１２ｂ中央に対応する成形領域２１は平坦となったガラスリボンＧが得られ、徐冷炉３３から排出されたガラスリボンＧを切断することで複数のガラス成形体２５が得られる。
【００２９】
このように、オンライン上でガラス成形体２５を成形することで、一度冷却したガラスを再加熱する必要はなく、生産工程を大幅に簡略化することができる。また、製品となる成形領域２１及び境界領域２３が、接触領域２２よりも上方に位置するので、ガラスリボンＧを搬送する搬送ローラ３４が成形領域２１及び境界領域２３に接触することはなく、搬送ローラ３４を安価に構成することができ、ロールの代わりにネット状の搬送部材を用いることもできる。
【実施例】
【００３０】
以下、本発明の実施例について説明する。
先ず、縦：約３０ｍｍ、横：約６０ｍｍ、板厚：約０．７ｍｍのソーダライムガラスを準備し、溶融錫が湛えられた溶融金属浴内の溶融錫上に配置した。このときの溶融金属浴内温度は約８００℃であった。【００３１】
中空型として、図３に示す円筒形状のカーボン製の中空型を準備した。この中空型は、内径：約４０ｍｍ、外径：約５０ｍｍ、重さ：約２２ｇであった。【００３２】
そして、窒素雰囲気下で、この中空型を溶融錫上に配置したソーダライムガラスに押圧して、約２０℃／ｍｉｎの冷却速度で約６００℃まで冷却し、約６００℃になったときに、中空型及びソーダライムガラスを取り出した。【００３３】
図６は、得られたガラス成形体の写真を示す図である。このように、ガラス成形体は、中空型の中空部に対応する成形領域を平坦に、接触領域と成形領域の境界領域を湾曲した形状に成形することができ、これらの成形領域及び境界領域を中空型に接触させずに形成することができた。【００３４】
以上、説明したように、本実施形態のガラス成形体の製造方法によれば、溶融金属上に浮かせた溶融ガラス２０に対し、該溶融ガラス２０に接触する環状部１２ａに囲まれた中空部１２ｂを有する中空型１２を押し付け、該溶融ガラス２０を冷却することでガラス成形体２５が得られるので、ガラス成形体２５となる該溶融ガラス２０のボトム面は溶融金属１１に接し、トップ面は中空型１２の中空部１２ｂに対応して成形雰囲気にさらされており、製品としての使用部分である成形領域２１及び境界領域２３は両面ともに中空型１２と接触しない。そのため、上型と下型の表面形状に影響されず平滑な表面形状を有するガラス成形体２５を得ることができる。また、上型と下型のメンテナンスも不要であり、プレス成形後のガラス成形体２５の表面処理を省略することもでき、生産性が高く、製造コストを低減させることができる。【００３５】
また、溶融ガラス２０のガラスの粘度が１０７〜１０９Ｐａ・ｓである範囲内において、中空型１２を溶融ガラスに押し付けることにより、中空型１２の中空部１２ｂ中央に対応する部分を平坦としつつ、中空部外縁部分に所望の湾曲を有する曲面ガラスを形成することができる。【００３６】
また、中空型の自重、若しくは該自重に加えて押付力を付与することで、ガラス成形体の形状を調整することができる。【００３７】
なお、本発明は上述した実施形態に何ら限定されるものではなく、その要旨を逸脱しない範囲において種々の形態で実施し得るものである。【００３８】
例えば、上記実施形態では、型として中空型を例示したが、溶融ガラスに接触する接触部に囲まれた非接触部を有する型であればこれに限定されるものではない。例えば、図７に示すように、一端側に開口部１３ａを有し他端側が閉塞された有底型１３を用いてもよい。ここで、例示した有底型１３は、一端側に略矩形状の開口部１３ａを有し、他端側が底面１３ｂで閉塞されており、開口部１３ａを区画形成する側壁１３ｃの開口部１３ａ側端部が溶融ガラス２０に押し付けられることで、ガラス成形体２５となる該溶融ガラス２０のボトム面は溶融金属１１に接し、トップ面は有底型１３の空間部に対応して成形雰囲気にさらされる。底面１３ｂは溶融ガラス２０と接触しない高さに設定される。なお、底面１３ｂには、内部と外部を連通する連通孔が設けられていてもよい。【００３９】
また、上記実施形態では、ガラスの製造方法を例示したが、これに限らず、樹脂、ゴム等の成形体を形成することができる。この場合、樹脂、ゴム等の溶融物質よりも比重の重い液状物質上に、液状物質よりも比重の軽いこれらの溶融物質を該液状物質上に浮かせ、該溶融物質に中空型を押し付け、冷却することで成形体を得ることができる。なお、本発明において液状物質および溶融物質はいずれも液体という点で共通し、比重の大小によって便宜的に液状物質と溶融物質の語を使い分けている。たとえば溶融スズと溶融ソーダライムシリカガラスが接触している場合、比重の大きな溶融スズは液状物質であり、比重の小さい溶融ソーダライムシリカガラスは溶融物質である。
また、上記実施形態で製造されるガラス等の用途は、ディスプレイ装置のカバーガラスに限らず、自動車用フロントガラス等、あらゆる用途に適用することができる。【００４０】
本出願は、２０１３年１月１７日出願の日本特許出願２０１３−００６５０４に基づくものであり、その内容はここに参照として取り込まれる。
【符号の説明】
【００４１】
１１  溶融金属
１２  中空型（型）
１２ｂ  中空部
１３  有底型（型）
１３ａ  開口部
１３ｂ  底面
１３ｃ  側壁
２０  ガラス（溶融ガラス）
２５  ガラス成形体
Ｇ    ガラスリボン
【図１】
2014112485.tif 000003
【図２】
2014112485.tif 000004
【図３】
2014112485.tif 000005
【図４】
2014112485.tif 000006
【図５】
2014112485.tif 000007
【図６】
2014112485.tif 000008
【図７】
2014112485.tif 000009
【国際調査報告】
2014112485.tif 000010
2014112485.tif 000011
2014112485.tif 000012
2014112485.tif 000013